(57)【要約】【課題】金属管用塗料に求められる諸機能を損なうことなく、乾燥性に優れ、低臭気の金属管用エポキシ樹脂塗料組成物およびそれを塗布してなる金属管を提供する。【解決手段】金属管用、好ましくは金属管の接水部分用エポキシ樹脂塗料組成物であって、シランカップリング剤およびグリコールエーテル系溶剤を必須成分として含むことを特徴とし、好ましくはシランカップリング剤の含有量が１〜５重量％であり、グリコールエーテル系溶剤の含有量が１〜２０重量％である塗料組成物、ならびに該金属管用エポキシ樹脂塗料組成物を塗布してなる金属管。【選択図】なし【特許請求の範囲】
【請求項１】
金属管用エポキシ樹脂塗料組成物であって、シランカップリング剤およびグリコールエーテル系溶剤を必須成分として含む塗料組成物。
【請求項２】
金属管の接水部分用である請求項１記載の塗料組成物。
【請求項３】
シランカップリング剤の含有量が１〜５重量％である請求項１または２記載の塗料組成物。
【請求項４】
グリコールエーテル系溶剤の含有量が１〜２０重量％である請求項１〜３のいずれか１項に記載の塗料組成物。
【請求項５】
前記金属管が上水道管である請求項１〜４のいずれか１項に記載の塗料組成物。
【請求項６】
請求項１〜５のいずれか１項に記載の塗料組成物を塗布した金属管。
【請求項７】
塗布領域が接水部分である請求項６記載の金属管。
【請求項８】
前記金属管が鋳鉄管であり、かつ塗布領域が管の切管端面である請求項６または７記載の金属管。
【発明の詳細な説明】
【技術分野】
【０００１】
本発明は、金属管用エポキシ樹脂塗料組成物および該塗料組成物を塗布してなる金属管に関する。より詳細には、本発明は、上水道管などとして使用される鋳鉄管用の乾燥性に優れた低臭気型塗料組成物、および該塗料組成物を、特に接水部分、とりわけ切管端面に塗布してなる鋳鉄管に関する。
【背景技術】
【０００２】
一般に、水道管、貯水管など飲料水の移送、貯蔵などには、鋳鉄管や鋼管などの金属管が用いられている。近年、水に対する関心が高まるなか、より安全で良質な水道水が求められている。このため、水道事業体では衛生面において高度浄水のみならず、良質な水をそのまま送り届けるため、よりレベルの高い水道管路システムの構築が進められている。
【０００３】
このような背景から、水道管路に使用されるダクタイル鋳鉄管についても、内面塗装を防食性および衛生性に優れたエポキシ樹脂粉体塗装とした管の採用が増加傾向にあるが、優れた材料を用いても施工時に適切な処置を施さなければ、水質に悪影響が発生する。たとえば、管の長さを調整するために工事現場で切管を行い、補修塗装を行う場合には、乾燥時間を十分に確保することが難しい。このため、従来の管内面塗装用の塗料では、乾燥が不十分となり、防食性能や臭気の面から問題となることがあり、管路全体の防食性および衛生性を損なう恐れがある。
【０００４】
その解決策としては、切管端面をゴムカバーで被覆する防食ゴムが実用化されているが、この場合、適合管種や適合サイズが制約されるという問題がある（特許文献１）。
【０００５】
また、水道用鋳鉄管については、日本水道協会規格ＪＷＷＡ Ｋ １３９に「通水後の水質、特に臭気を考慮して、工場出荷までに十分乾燥しなければならない」と明記され、水中濃度の基準値としてトルエン０．２ｍｇ／Ｌ以下、キシレン０．４ｍｇ／Ｌ以下との具体的な数値が掲げられている。この臭気対策という観点から、溶剤系塗料では、トルエンやキシレンなどの有機溶剤に加え、炭素数９〜１０のアルキルシクロヘキサンとからなる溶剤を用い、それらの組合せにより溶剤の揮発の促進を意図した塗料が検討されているが、キシレンフリーの組成は達成されておらず、実用化には至っていない（特許文献２）。
【先行技術文献】
【特許文献】
【０００６】
【特許文献１】特開２０１３−２５２０号公報
【特許文献２】特開２０１１−６６１２号公報
【発明の概要】
【発明が解決しようとする課題】
【０００７】
本発明は、金属管用塗料に求められる諸機能を損なうことなく、溶剤臭を抑えたうえで、さらに乾燥時間を短縮できる環境負荷が小さい金属管用塗料組成物およびそれを塗布してなる金属管を提供することを目的とする。
【課題を解決するための手段】
【０００８】
上記課題を解決するために、本発明者らは、鋭意検討した結果、金属管の防食処理として、金属管用エポキシ樹脂塗料組成物において、シランカップリング剤およびグリコールエーテル系溶剤を必須成分として含有させることにより、キシレンフリーの組成で乾燥時間を大幅に短縮でき、かつ薄い膜厚であっても防食処理塗装としての機能を十分に発揮できることを見出し、本発明を完成した。
【０００９】
すなわち、本発明は、金属管用エポキシ樹脂塗料組成物であって、シランカップリング剤およびグリコールエーテル系溶剤を必須成分として含有することを特徴とする塗料組成物に関する。
【００１０】
本発明の塗料組成物は、金属管の接水部分用であることが好ましい。
【００１１】
本発明の塗料組成物において、シランカップリング剤の含有量は、１〜５重量％であることが好ましい。
【００１２】
本発明の塗料組成物において、グリコールエーテル系溶剤の含有量は、１〜２０重量％であることが好ましい。
【００１３】
本発明の塗料組成物において、適用する金属管が上水道管であることが好ましい。
【００１４】
本発明はまた、金属管用エポキシ樹脂塗料組成物であって、シランカップリング剤およびグリコールエーテル系溶剤を必須成分として含有することを特徴とする塗料組成物を塗布した金属管に関する。
【００１５】
本発明の金属管において、塗布領域が接水部分であることが好ましい。
【００１６】
本発明の金属管は、鋳鉄管であり、かつ塗布領域が管の切管端面であることが好ましい。
【発明の効果】
【００１７】
本発明の塗料組成物によれば、密着性、耐腐食性、隠蔽性、耐水性、長期耐久性などの金属管用塗料に求められる諸機能を損なうことなく薄膜化でき、塗料中に臭気の強い揮発性有機溶剤、たとえばキシレンを使用することなく、塗膜の乾燥時間を大幅に短縮することができる。これにより、塗装作業効率が向上し、設置現場における切管端面補修などの補修用途のみならず、様々な用途に利用できる。また、塗り重ねについても、各種標準塗装の上塗として使用することができる。
【発明を実施するための形態】
【００１８】
本発明の塗料組成物は、金属管用エポキシ樹脂塗料組成物であって、シランカップリング剤およびグリコールエーテル系溶剤を必須成分とすることを特徴とする。
【００１９】
＜金属管および塗布領域＞
本発明の塗料組成物が塗布される金属管は、金属製のものであれば特に限定されないが、たとえば鋳鉄管、鋼管、銅管などの金属管が挙げられる。金属管には、その表面にエポキシ系、ラテックス系または亜鉛溶射などの下地処理が施されていても良い。本発明の金属管の用途としては、上下水道用、貯水用など特に限定されるものではないが、本発明の塗料組成物の水洗によるさらなる効果を考慮すると、上水道用、貯水用などの飲料水用の鋳鉄管であることが特に好ましい。
【００２０】
具体的には、鋳鉄管は、上下水道管などに広く用いられ、様々な環境下で使用されるが、管の長さを調整するために、設置現場で切管という処理が施される。切管した切断面には鉄部が露出し、また管内面および管外面の塗装も影響を受けるため、露出した鉄部の切管端面およびその周囲数ミリメートル〜数センチメートル、たとえば約１ｍｍ〜約５ｍｍに補修塗装が必要となる。乾燥性に優れ、臭気対策を施した本発明のエポキシ樹脂塗料組成物は、その際の切断面である切管端面に特に好ましくは用いることができる。
【００２１】
本発明において切管端面と記載した場合、もちろん切断面を意味するものであるが、切断面の周囲数ミリメートル〜数センチメートルの管外面および管内面をも包含した領域を意味してもよい。
【００２２】
また、本発明の塗料組成物は、切管端面のみならず、その他の鉄面が露出した箇所に用いられる補修用としても同様に使用することができ、さらには管同士の継手部の塗装にも用いることができる。
【００２３】
鋳鉄管は、上下水道管などに広く用いられ、様々な埋設環境で使用されることが多く、特に管外面の耐久性、耐食性の向上が求められている。そのため、管外面の防食層として、たとえば日本ダクタイル鉄管協会規格ＪＤＰＡ Ｚ ２０１０「ダクタイル鋳鉄管合成樹脂塗装」に規定されている亜鉛系プライマーを用いることが多い。また、亜鉛系プライマーの上塗り塗料として、たとえば日本水道協会規格ＪＷＷＡ Ｋ １３９「水道用ダクタイル鋳鉄管合成樹脂塗料」に規定されている塗料を用いることが多い。本発明の塗料組成物は、この上塗り塗料としても使用することができる。
【００２４】
一方、鋳鉄管の内面は、長期の通水に対して高い腐食性や耐久性を維持するために、エポキシ樹脂粉体塗装やモルタルライニングが施されている場合が多い。
【００２５】
本発明の塗料用組成物は、各種塗料との塗り重ねが良好なことから、管外面や管内面に上述のような塗装がなされた鋳鉄管の切管端面や鉄部が露出した箇所の補修用として好適に用いることができる。
【００２６】
本発明の塗料組成物の金属管における塗布領域としては、特に限定されるものではなく、金属管の管内面および管外面のいずれの塗装にも用いることができるが、上述した通り、本発明の塗料組成物の水洗による効果が得られるという点においては、金属管の接水部分用、つまり上水道用、貯水用などの飲料水用の鋳鉄管の接水部分用として使用されることが好ましい。
【００２７】
本明細書において、「金属管の接水部分」とは、使用に際して水に接する部分を意味し、具体的には、水道管や貯水管の管内面のみならず、金属管を連結する場合には、その連結部の水に接する部分をも包含する。つまり、前述したような切管端面や継手部も接水部分に包含され、管外内面と同様の防食処理を必要とし、かつ使用に際しては水と接することとなる。したがって、本発明の塗料組成物の特に好ましい塗布領域としては、たとえば水道管に使用される鋳鉄管の切管端面や継手部が挙げられる。また、切管端面を含む領域が、本発明の塗料組成物の速乾性を十分に発揮できる意味から最も好ましい。
【００２８】
＜エポキシ樹脂＞
エポキシ樹脂としては、本技術分野において公知の各種ポリエポキシ化合物が使用できるが、ビスフェノール類とエピクロロヒドリンとの反応により得られるビスフェノール型エポキシ樹脂が挙げられる。具体的には、エピクロロヒドリンとビスフェノールＡとの反応生成物からなるエポキシ樹脂やエピクロロヒドリンとビスフェノールＦとの反応生成物からなるエポキシ樹脂、これらのエポキシ樹脂に脂肪酸を反応させて得られるものや、アルカノールアミンなどのアミン類を反応させて得られるアミン変性エポキシ樹脂、ポリイソシアネート化合物と反応させて得られるウレタン変性エポキシ樹脂などの変性エポキシ樹脂などが挙げられる。なかでも、乾燥性、付着性、耐食性、などの点から、エピクロロヒドリンとビスフェノールＡとのビスフェノールＡ型エポキシ樹脂およびその変性エポキシ樹脂が好ましく、アミン変性樹脂がより好ましい。
【００２９】
また、エポキシ樹脂の重量平均分子量は、１００００〜７００００の範囲が好ましく使用できる。重量平均分子量が１００００に満たない場合、密着性、乾燥性、塗膜物性などに問題があり、重量平均分子量が７００００より大きい場合、溶解性、塗料化、スプレー塗装作業性などに問題がある。
【００３０】
＜シランカップリング剤＞
本発明に用いるシランカップリング剤は、金属管との密着性を向上させるために用いられ、その具体例には、特に限定されるものではないが、たとえば、ビニルトリメトキシシラン、ビニルトリエトキシシランなどのビニル系アルコキシシラン；２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどのエポキシ系アルコキシシラン；３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシランなどのメタクリル系アルコキシシラン、Ｎ−２−（アミノエチル）−３−アミノプロピルメチルジメトキシシラン、Ｎ−２−（アミノエチル）−３−アミノプロピルメチルジメトキシシラン、３−アミノプロピルトリメトキシシラン、３−アミノプロピルトリエトキシシラン、３−トリエトキシシリル−Ｎ−（１，３−ジメチルブチリデン）プロピルアミン、Ｎ−フェニル−３−アミノプロピルトリメトキシシラン、Ｎ−（ビニルベンジル）−２−アミノエチル−３−アミノプロピルトリメトキシシランなどのアミノ系アルコキシシラン、３−ウレイドプロピルトリエトキシシランなどのウレイド系アルコキシシラン、ビス（トリエトキシシリルプロピル）テトラスルフィドなどのスルフィド系アルコキシシランなどが挙げられる。なかでも、エポキシ樹脂との相互作用の点から、アミノ系アルコキシシランやエポキシ系アルコキシシランが好ましく、３−グリシドキシプロピルトリメトキシシランや３−グリシドキシプロピルトリエトキシシランが最も好ましい。これらのシランカップリング剤は、単独でまたは２種以上混合して使用することができる。
【００３１】
本発明の塗料組成物におけるシランカップリング剤の含有量は、好ましくは１．０重量％以上、より好ましくは１．５重量％以上、最も好ましくは２．５重量％以上であり、５．０重量％以下が好ましく、４．５重量％以下がより好ましく、３．０重量％以下が最も好ましい。シランカップリング剤の含有量が１重量％より少ないと、密着性の向上効果が得られない傾向があり、５．０重量％より多いと、塗料貯蔵安定性に問題があり、貯蔵中にゲル化する場合がある。また原料としては高価であり、塗料単価が高くなる。
【００３２】
＜グリコールエーテル系溶剤＞
本発明に用いるグリコールエーテル系溶剤は、特に限定されるものではないが、たとえば、プロピレングリコールモノメチルエーテル（ＰＧＭＭＥ）、プロピレングリコールモノエチルエーテル、プロピレングリコールモノプロピルエーテルなどのプロピレングリコールモノエーテル、エチレングリコールモノメチルエーテル、エチレングリコールモノエチルエーテル、エチレングリコールモノブチルエーテルなどのエチレングリコールモノエーテル；ジエチレングリコールモノエチルエーテル、ジエチレングリコールモノブチルエーテルなどのジエチレングリコールモノエーテルなどが挙げられる。これらのなかでも、エポキシ樹脂溶解性、蒸発速度（乾燥性、塗装作業性）の点からプロピレングリコールモノエーテル、特にＰＧＭＭＥが好ましい。これらの溶剤は、単独でまたは２種以上混合して使用することができる。
【００３３】
本発明の塗料組成物におけるグリコールエーテル系溶剤の含有量は、好ましくは１．０重量％以上、より好ましくは２．０重量％以上であり、２０．０重量％以下が好ましく、１０．０重量％以下がより好ましい。グリコールエーテル系溶剤の含有量が、１．０重量％より少ないとその効果が発揮され難い傾向があり、２０．０重量％より多いと塗膜の耐久性、乾燥性に好ましくない影響を与える傾向がある。
【００３４】
＜その他の溶剤＞
本発明の塗料組成物には、その他の水溶性溶剤（ａ）も含有させることができる。このような溶剤としては、特に限定されるものではないが、エチルアルコール、イソプロピルアルコール（ＩＰＡ）、Sec−ブチルアルコール、ｔ−ブチルアルコールなどの低級アルコール；メチルエチルケトン；プロピレングリコール；モノエチレングリコールなどの水に良く溶解する溶剤、たとえば水への溶解度が２５℃で水１Ｌに対しておおよそ１００ｇ以上であり、好ましくは混和レベルで水に溶解する溶剤が挙げられる。また、その溶剤自体の臭気が弱いものがより好ましい。これらの溶剤は、単独でまたは２種以上混合して使用することができる。
【００３５】
さらに、本発明においては、キシレンなどの水不溶性で低揮発性の溶剤は、臭気対策の観点から含めないことが好ましい。
【００３６】
溶剤にはグリコールエーテル系溶剤や水溶性溶剤（ａ）以外に金属管用塗料の分野において通常使用されるその他の溶剤を含有してもよく、たとえば、トルエン、シクロヘキサンなどの炭化水素；酢酸エチル、酢酸ブチル、プロピレングリコールモノメチルエーテルアセテートなどのエステル；メチルイソブチルケトン、シクロヘキサノンなどのケトン；１−ブタノール、イソブタノールなどのアルコール；エチル−３−エトキシプロピオネート（ＥＥＰ：商品名、イーストマン・コダック社製）などのエーテルなどを挙げることができる。これらは、作業性、塗料安定性、溶解性、蒸発速度、安全性、法規制などを考慮して、単独でまたは２種以上を混合して適宜使用される。
【００３７】
＜その他の成分＞
本発明の塗料組成物は、上記成分のほかに必要に応じて水質に影響を与えない範囲の公知の顔料、添加剤、硬化剤などを添加することができる。
【００３８】
本発明の塗料組成物は、塗装作業性を確保するために、塗装時のチクソ係数を２．０〜５．０に調整することが望ましい。塗装時粘度のチクソ係数が２．０未満の場合は浸漬塗装においてタレのため必要膜厚が塗装できなくなり、また５．０を超えるとスプレー塗装時に流動性（レベリング性）が低下するため塗装後の仕上がり外観が低下する。チクソ係数の調整は、主として粘性調整剤や、顔料の種類および添加量によってなされるが、一般的には塗膜性能を確保するため、顔料の種類および添加量が決定された後、チクソ性が不足している分だけ粘性調整剤を添加する方法がとられる。
【００３９】
また、本発明の塗料組成物は、塗装作業性を確保するために、塗装時の塗料不揮発分を２５〜５５重量％に調整することが好ましい。塗料不揮発分とは、塗料を一定条件下で加熱したときに塗料成分の一部が揮発または蒸発した後に残ったもの（塗膜）の重さを、塗料の元の重さに対する百分率で表したものを意味し、樹脂中の固形分や顔料などである。塗装時不揮発分が２５重量％未満では浸漬塗装において厚膜塗装が困難になり、５５重量％を超えると粘度が高くなりすぎるため、スプレー塗装作業性、ローラー塗装作業性などが低下し、好ましくない。
【００４０】
本発明の金属管用塗料組成物に使用される顔料は、塗料に充分な着色性を付与するためのものであり、含有量は特に限定されないが、塗料組成物中に１０〜４０重量％含まれることが好ましく、１５〜３５重量％含まれることがより好ましい。
【００４１】
顔料としては、酸化チタン、酸化鉄、カーボンブラック（たとえば、商品名  ＭＡ１００、三菱化学（株）製など）、シアニンブルー、シアニングリーンなどの着色顔料；炭酸カルシウム、タルク、硫酸バリウム（たとえば、土屋カオリン工業（株）製、平均粒径０．５μｍなど）、クレーなどの体質顔料；燐酸亜鉛、燐酸カルシウム、リンモリブデン酸アルミニウムなどの防錆顔料などが挙げられる。これらは単独で使用しても良く、必要により２種以上を混合して使用しても良い。
【００４２】
その他の添加剤としては、シリコーンや有機高分子からなる消泡剤；シリコーンや有機高分子からなる表面調整剤；アマイドワックス、有機ベントナイトなどからなる粘性調整剤（タレ止め剤）；シリカ、アルミナなどからなる艶消し剤；ポリカルボン酸塩などからなる分散剤；ベンゾフェノンなどからなる紫外線吸収剤、ヒンダードアミン系光安定剤、フェノール系などの酸化防止剤；ワックスなど、公知の添加剤を挙げることができる。これらは必要により単独でまたは２種以上を混合して使用することができる。
【００４３】
本発明の塗料組成物は、一液型樹脂組成物とすることが、速乾性および作業性の向上の点から好ましい。
【００４４】
＜一液型エポキシ樹脂塗料＞
本発明の塗料組成物を一液型のエポキシ樹脂塗料とする場合、日本ダクタイル鉄管協会規格ＪＤＰＡ Ｚ ２０１０「ダクタイル鋳鉄管合成樹脂塗装」平成２１年２月１２日改正に規定されている４．１．１エポキシ樹脂塗料に準ずるものとして、上述のエポキシ樹脂、シランカップリング剤、グリコールエーテル系溶剤や上述のその他の成分に加えて、本発明の効果を害しない範囲で、つぎの樹脂、改質剤、添加剤などの成分を加えることもできる。
【００４５】
そのような樹脂としては、スチレン、酢酸ビニルまたはブタジエンを含むアクリレートもしくはメタクリレート共重合物、キシレン樹脂、トルエン樹脂、シクロペンタジエン樹脂、クマロンインデン樹脂、カルボキシル化アクリル変性ＳＢＲ樹脂などが挙げられる。
【００４６】
改質剤としては、スチレン、酢酸ビニルまたはブタジエンを含むアクリレートもしくはメタクリレート共重合物、クマロンインデン樹脂、キシレン樹脂、トルエン樹脂、シクロペンタジエン樹脂、カルボキシル化アクリル変性ＳＢＲ樹脂などが挙げられる。
【００４７】
添加剤としては、アクリル系共重合物、アクリル酸とマレイン酸コポリマーとのナトリウム塩、アクリル重合物、オルガノシラン、ジメチルポリシロキサン、アマイドワックス、キサンタンガム、変性セルロース化合物、セルロースアセテートブチレート、ヒドロキシエチルセルロース、ステアリン酸アルミニウム、ナフテン酸コバルト、ナフテン酸亜鉛、ミネラルオイル、ワセリン、ドデシルベンゼンスルホン酸ナトリウム、ポリ（オキシエチレン）アルキルエーテル、ポリオキシアルキレン脂肪酸エステル、１，２−ベンズイソチアゾリン−３−オン、ブロモニトロアルコール化合物、フタル酸ジシクロヘキシル、メチルエチルケトオキシム、アンモニア水、Ｎ，Ｎ’−ジメチルアミノエタノール、トリエチルアミンなどが挙げられる。
【００４８】
＜塗料組成物の製造方法＞
本発明の金属管用塗料組成物の製造には塗料製造に慣用されている設備を使用する。製造方法は特に限定されないが、たとえば市販のエポキシ樹脂またはエポキシ樹脂ワニスに顔料、添加剤（顔料分散剤、粘性調整剤等）、溶剤などを添加した後、ロールミル、ＳＧミル、ディスパーなどで分散処理することによって所望の塗料組成物が得られる。
【００４９】
本発明の金属管用塗料組成物を金属管に塗布する方法は特に限定されないが、刷毛塗装、ローラー塗装、エアスプレー塗装、エアレススプレー塗装、浸漬塗装、シャワーコート塗装などの方法で塗布される。
【００５０】
塗布した塗膜の厚さは、好ましくは１５０μｍ以下、より好ましくは１００μｍ〜５０μｍである。５０μｍより薄いと、耐久性、防食性が十分でない可能性があり、１５０μｍより厚いと乾燥性と低臭気性が十分でない可能性がある。
【００５１】
本発明の塗料組成物が塗布された金属管は、塗料中のトルエンなどの高揮発性溶剤がまず先に揮発する。また塗膜中に水溶性溶剤が残留しても、管内を洗管する際に溶出される。その際、残留しているトルエンなどの揮発性溶剤を伴い排出される。したがって、水道管や貯水管などに使用しても、塗膜に接触した水から溶剤臭はほとんど感知されず、もちろん水質に悪影響を及ぼさないという効果を有する。
【実施例】
【００５２】
以下、実施例により本発明を具体的に説明するが、本発明はこれらの実施例に限定されるものではない。
【００５３】
以下の実施例において製造する塗料組成物は、日本ダクタイル鉄管協会規格ＪＤＰＡ Ｚ ２０１０「ダクタイル鋳鉄管合成樹脂塗装」平成２１年２月１２日改正に規定されている４．１．１エポキシ樹脂塗料に準ずるものである。
【００５４】
実施例および比較例において使用した成分の詳細をつぎに示す。
・エポキシ樹脂ワニス：固形分４０重量％＝アミン変性エポキシ樹脂（重量平均分子量約３００００）、溶剤分６０重量％＝ＭＥＫ（メチルエチルケトン）：ＴＬ（トルエン）：ＩＰＡ（イソプロピルアルコール）：ＰＭＡ（プロピレングリコールモノメチルエーテルアセテート）の重量比＝１８：２４：１２：６の混合物
・顔料：酸化チタン／カーボンブラック／炭酸カルシウム（体質顔料）／リン酸亜鉛系防錆顔料（組成物中の重量％は、それぞれ１０．０／微量／１８．２／４．３）
・シランカップリング剤：３−グリシドキシプロピルトリメトキシシラン（ＫＢＭ−４０３、信越化学工業株式会社製）
・ＰＧＭＭＥ：プロピレングリコールモノメチルエーテル
【００５５】
実施例１〜７および比較例１〜３
表１の組成にしたがって成分を混合し、更に通常の顔料分散用機器を使用して約３０μｍ以下に分散して各塗料組成物を調製した。
【００５６】
得られた各塗料組成物について、以下の試験を行ない、塗料組成物としての性能および得られる塗膜の性能を評価した。
【００５７】
（１）耐中性塩水噴霧性
塗膜の長期耐久性を確認すべく、ＪＩＳ  Ｋ  ５６００−７−１（塗料一般試験方法−第７部：塗膜の長期耐久性−第１節：耐中性塩水噴霧性）に準じて試験を行った。
【００５８】
実施例１〜７および比較例１〜３において製造した各塗料を、みがき鋼板（１５０×１００ｍｍ）に刷毛塗りで５０μｍ塗装した。そして、カッターナイフでクロスカットを施し、塩化ナトリウム水溶液（５％）を噴霧して、外観を観察した。白錆、赤錆およびフクレ等の外観の異常が見られない場合を異常なしとし、１つでもそれらの異常が見られた場合を異常ありとし、異常なしの時間で評価した。なお、クロスカットの両側それぞれ２ｍｍ以内は観察の対象としなかった。
【００５９】
結果を表１に示す。
◎：３００時間異常なし
○：２００時間異常なし
○△：１７０時間異常なし
△：１２０時間異常なし
×：１２０時間異常あり
【００６０】
（２）乾燥性
ＪＩＳ  Ｋ  ５６００−１−１（塗料一般試験方法−第１部：通則−第１節：試験一般（条件および方法））に準じて試験を行なった。実施例１〜７および比較例１〜３において製造した各塗料を、みがき鋼板（２００×１００ｍｍ）の片面に吹き付け塗りで５０μｍ塗装した。そして試験片の塗面を上向きにして、板を水平にして恒温恒湿室（温度２３℃、湿度５０％）に置き、乾燥状態を評価した。１０分以内に硬化乾燥したものを○、１０分以内に硬化乾燥しなかったものを×とした。結果を表１に示す。
【００６１】
（３）作業性
ＪＩＳ  Ｋ  ５６００−１−１による刷毛塗りに支障がないこと（５〜４０℃）を確認した。みがき軟鋼板（５００×２００×１ｍｍ）の片面に刷毛塗りで、塗り付け量が一回塗りで乾燥膜厚５０μｍとなるように塗り、作業性を評価した。
結果を表１に示す。
○：刷毛さばきに支障なし、△：やや刷毛さばきが悪い、×：刷毛さばきが悪い
【００６２】
（４）臭気試験（浸出試験）
実施例１〜７および比較例１〜３において製造した各塗料を、両面すりガラスのガラス板（２００×７０×２ｍｍ）に刷毛塗りで５０μｍ塗装した。そして、ＪＷＷＡ Ｚ １０８水道用資機材−浸出試験方法に準拠し、塗装されたガラス板を７日間乾燥させたものをそれぞれ供試水１Ｌに１６時間浸漬し、供試水中の臭気を評価した。なお、接水面積を１５ｃｍ2／Ｌとした。結果を表１に示す。
【００６３】
臭気の評価基準は、つぎのとおりである。
○：無臭
△：弱臭
×：臭う
【００６４】
【表１】
2015113381.tif 000002
【００６５】
表１より、実施例１〜７では、比較例１および２に比べ、いずれも耐中性塩水噴霧性が優れており、長期耐久性が良好であることが確認された。実施例１〜７では、比較例１および３に比べ、いずれも作業性および浸出性が良好であり、臭気が低減されていることが確認された。
【００６６】
これらの結果から、エポキシ樹脂塗料において、シランカップリング剤およびグリコールエーテル系溶剤を併用した場合に、作業性、乾燥性、耐食性の良好な低臭気塗料組成物が得られることがわかる。
【００６７】
実施例８
実施例３の組成のエポキシ樹脂塗料を、管外面塗装としてジンクリッチプライマーおよび合成樹脂塗料を施し、管内面塗装としてエポキシ樹脂粉体塗装を施したダクタイル鋳鉄管（外径６８ｍｍ、内径５６ｍｍ）の切管端面（断面および管外面側２ｍｍ、管内面側２ｍｍ）に、刷毛塗装により５０μｍ塗布した。
【００６８】
得られた鋳鉄管については、その塗装面の外観は特段問題なく、通水可能時間も塗装後３０分でＴＯＣおよび臭気において水道水質基準（ＴＯＣが３ｍｇ／Ｌ以下、臭気なし）を満足し、さらに管外面塗装や管内面塗装との塗り重ね性にも問題はなく良好であった。